(57)【特許請求の範囲】
【請求項１】
ベンゾオキサジン樹脂、及び式（１）：
【化１】
0006656870.tif 000018
（式中、Ｘは、炭化水素環から２個の水素原子を除いて得られる２価の基、又は式（２）：
【化２】
0006656870.tif 000019
（式中、Ｙは、Ｃ１〜６のアルキレン基、酸素原子（−Ｏ−）又は式：−Ｓ（Ｏ）ｍ−（式中、ｍは０、１又は２を示す。）で示される基である。）で表される２価の基であり、
Ｒ１は同一又は異なって、Ｃ１〜１８のアルキル基、Ｃ２〜９のアルケニル基、シクロアルキル基、アリール基又はアラルキル基であり、これらの基は、一部の炭素原子が、酸素原子及び窒素原子からなる群より選ばれる少なくとも１種の原子で置換されていてもよく、
Ｒ２は同一又は異なって、Ｃ１〜１８のアルキレン基であり、この基は、ケイ素原子に直接結合した炭素原子を除く一部の炭素原子が、酸素原子及び窒素原子からなる群より選ばれる少なくとも１種の原子で置換されていてもよく、
Ｒ３は同一又は異なって、Ｃ１〜１８のアルキル基、Ｃ２〜９のアルケニル基、シクロアルキル基、アリール基又はアラルキル基であり、これらの基は、一部の炭素原子が、酸素原子及び窒素原子からなる群より選ばれる少なくとも１種の原子で置換されていてもよく、
ｎは同一又は異なって、０〜３の整数である。）
で表される化合物を含有し、
前記ベンゾオキサジン樹脂が、式（５）：
【化３】
0006656870.tif 000020
（式中、Ｒ４は、Ｃ１〜６のアルキレン基、酸素原子（−Ｏ−）、−ＣＯ−、式：−Ｓ（Ｏ）ｐ−（式中、ｐは０、１又は２を示す。）で示される基、式（７）：
【化４】
0006656870.tif 000021
で示される基、又は式（８）：
【化５】
0006656870.tif 000022
で示される基であり、Ｒ５は、置換基を有していてもよいアリール基である。）
で表される化合物及び／又はその開環重合体、或いは、式（６）：
【化６】
0006656870.tif 000023
（式中、Ｒ６は、Ｃ１〜６のアルキレン基、酸素原子（−Ｏ−）、−ＣＯ−、式：−Ｓ（Ｏ）ｑ−（式中、ｑは０、１又は２を示す。）で示される基、又は式（９）：
【化７】
0006656870.tif 000024
で示される基であり、Ｒ７は、水素原子、又は置換基を有していてもよいＣ１〜６のアルキル基である。）
で表される化合物及び／又はその開環重合体である、
ベンゾオキサジン樹脂組成物。
【請求項２】
前記請求項１に記載のベンゾオキサジン樹脂組成物の製造方法であって、前記ベンゾオキサジン樹脂及び前記式（１）で表される化合物を混合する工程を含む、製造方法。
【請求項３】
前記請求項１に記載のベンゾオキサジン樹脂組成物を硬化した物。
【請求項４】
前記請求項１に記載のベンゾオキサジン樹脂組成物、又はその硬化物が用いられている半導体封止体、液状封止材、ポッティング材、シール材、プリント基板材料又は複合材料。
【請求項５】
半導体封止体、液状封止材、ポッティング材、シール材、プリント基板材料又は複合材料の用途に用いられる前記請求項１に記載のベンゾオキサジン樹脂組成物。
【請求項６】
半導体封止体、液状封止材、ポッティング材、シール材、プリント基板材料又は複合材料を製造するための前記請求項１に記載のベンゾオキサジン樹脂組成物の使用。 
【発明の詳細な説明】
【技術分野】
【０００１】
本発明は、ベンゾオキサジン樹脂組成物、その製造方法、及び該組成物の用途に関する。
【背景技術】
【０００２】
ガラス繊維や炭素繊維などを用いた繊維強化複合材料は優れた力学物性を有することから、航空機、船舶、自動車、及びその他の一般産業用途などで用いられている。今後、複合材料のさらなる用途拡大に伴い、耐熱性の向上などのより高い特性が要求される。
【０００３】
一方、電子材料分野においては、モジュールの高性能化に伴い、基板材料や封止材にも高い耐熱性が求められ、さらには、高周波特性を有する電子材料のニーズの高まりに伴い、構成部材の誘電特性の改善（低誘電率化及び低誘電正接化）が求められている。
【０００４】
複合材料や電子材料に用いられるマトリックス樹脂としては、近年、ベンゾオキサジン樹脂が注目を浴びている。ベンゾオキサジン樹脂は、ベンゾオキサジン環を有する化合物であり、フェノール類とアミン類から合成され、硬化後の構造が、難燃性フェノール樹脂と似た構造であるために、難燃性が期待される。
【０００５】
ベンゾオキサジン樹脂の適用分野の拡大を目指し、種々の新規ベンゾオキサジン樹脂が提案されている。（特許文献１及び２）
【先行技術文献】
【特許文献】
【０００６】
【特許文献１】特開２０１０−２８５３４８号公報
【特許文献２】特開２０００−１５４２２５号公報
【発明の概要】
【発明が解決しようとする課題】
【０００７】
特許文献１及び２に記載のベンゾオキサジン樹脂は優れた特性を有しているものの、耐熱性、誘電特性、及び金属に対する接着性においては未だ不十分である。
【０００８】
本発明は、耐熱性、誘電特性、及び金属に対する接着性に優れたベンゾオキサジン樹脂組成物、その製造方法、及び該組成物の用途を提供することを課題とする。
【課題を解決するための手段】
【０００９】
本発明者は、上記課題を解決するべく鋭意研究を行った結果、ベンゾオキサジン樹脂及び所定のケイ素原子を含有する化合物を含むベンゾオキサジン樹脂組成物が、上記の課題を解決できることを見出した。この知見に基づいてさらに研究を重ねた結果、本発明を完成するに至った。
【００１０】
即ち、本発明は、ベンゾオキサジン樹脂及び下記に示すケイ素原子を含有する化合物を含むベンゾオキサジン樹脂組成物、その製造方法、及びその用途に関するものである。
【００１１】
項１  ベンゾオキサジン樹脂、及び式（１）：
【００１２】
【化１】
0006656870.tif 000002
【００１３】
（式中、Ｘは、炭化水素環から２個の水素原子を除いて得られる２価の基、又は式（２）：
【００１４】
【化２】
0006656870.tif 000003
【００１５】
（式中、Ｙは、結合手、Ｃ１〜６のアルキレン基、酸素原子（−Ｏ−）又は式：−Ｓ（Ｏ）ｍ−（式中、ｍは０、１又は２を示す。）で示される基である。）で表される２価の基であり、
Ｒ１は同一又は異なって、Ｃ１〜１８のアルキル基、Ｃ２〜９のアルケニル基、シクロアルキル基、アリール基又はアラルキル基であり、これらの基は、一部の炭素原子が、酸素原子及び窒素原子からなる群より選ばれる少なくとも１種の原子で置換されていてもよく、
Ｒ２は同一又は異なって、Ｃ１〜１８のアルキレン基であり、この基は、ケイ素原子に直接結合した炭素原子を除く一部の炭素原子が、酸素原子及び窒素原子からなる群より選ばれる少なくとも１種の原子で置換されていてもよく、
Ｒ３は同一又は異なって、Ｃ１〜１８のアルキル基、Ｃ２〜９のアルケニル基、シクロアルキル基、アリール基又はアラルキル基であり、これらの基は、一部の炭素原子が、酸素原子及び窒素原子からなる群より選ばれる少なくとも１種の原子で置換されていてもよく、
ｎは同一又は異なって、０〜３の整数である。）
で表される化合物（エポキシ樹脂）を含有するベンゾオキサジン樹脂組成物。
【００１６】
項２  前記ベンゾオキサジン樹脂が、式（５）：
【００１７】
【化３】
0006656870.tif 000004
【００１８】
（式中、Ｒ４は、Ｃ１〜６のアルキレン基、酸素原子（−Ｏ−）、−ＣＯ−、式：−Ｓ（Ｏ）ｐ−（式中、ｐは０、１又は２を示す。）で示される基、式（７）：
【００１９】
【化４】
0006656870.tif 000005
【００２０】
で示される基、又は式（８）：
【００２１】
【化５】
0006656870.tif 000006
【００２２】
で示される基であり、Ｒ５は、置換基を有していてもよいアリール基である。）
で表される化合物及び／又はその開環重合体、或いは、式（６）：
【００２３】
【化６】
0006656870.tif 000007
【００２４】
（式中、Ｒ６は、Ｃ１〜６のアルキレン基、酸素原子（−Ｏ−）、−ＣＯ−、式：−Ｓ（Ｏ）ｑ−（式中、ｑは０、１又は２を示す。）で示される基、又は式（９）：
【００２５】
【化７】
0006656870.tif 000008
【００２６】
で示される基であり、Ｒ７は、水素原子、又は置換基を有していてもよいＣ１〜６のアルキル基である。）
で表される化合物及び／又はその開環重合体である項１に記載のベンゾオキサジン樹脂組成物。
【００２７】
項３  前記項１に記載のベンゾオキサジン樹脂組成物の製造方法であって、前記ベンゾオキサジン樹脂及び前記式（１）で表される化合物を混合する工程を含む、製造方法。
【００２８】
項４  前記項１又は２に記載のベンゾオキサジン樹脂組成物を硬化した物。
【００２９】
項５  前記項１又は２に記載のベンゾオキサジン樹脂組成物、又はその硬化物（前記項４に記載のベンゾオキサジン樹脂組成物を硬化した物）が用いられている半導体封止体、液状封止材、ポッティング材、シール材、プリント基板材料又は複合材料。
【００３０】
項６  半導体封止体、液状封止材、ポッティング材、シール材、プリント基板材料又は複合材料の用途に用いられる前記項１又は２に記載のベンゾオキサジン樹脂組成物。
【００３１】
項７  半導体封止体、液状封止材、ポッティング材、シール材、プリント基板材料又は複合材料を製造するための前記項１又は２に記載のベンゾオキサジン樹脂組成物の使用。
【発明の効果】
【００３２】
本発明のベンゾオキサジン樹脂組成物は、その硬化物が優れた耐熱性、誘電特性（低誘電率及び低誘電正接）、及び金属に対する高い接着強度を有している。そのため、本発明のベンゾオキサジン樹脂組成物は、例えば、半導体封止体、液状封止材、ポッティング材、シール材、プリント基板材料、複合材料等の用途に好適に用いることができる。
【発明を実施するための形態】
【００３３】
本明細書において、ある成分を「を含む」又は「を含有する」という表現には、当該成分を含みさらに他の成分を含んでいてもよい意味のほか、当該成分のみを含む意味の「のみからなる」、及び当該成分を必須として含む意味の「から必須としてなる」の概念も包含される。
【００３４】
以下、本発明を詳細に説明する。
【００３５】
本発明のベンゾオキサジン樹脂組成物は、ベンゾオキサジン樹脂及び式（１）で表される化合物を含有することを特徴とする。
【００３６】
本発明のベンゾオキサジン樹脂組成物は、ベンゾオキサジン樹脂を含有する。ベンゾオキサジン樹脂とは、分子内にベンゾオキサジン環を有する化合物（以下「ベンゾオキサジン化合物」とも表記する。）及び／又はその開環重合体であれば特に限定されない。反応性と架橋密度の観点から、該化合物は、１分子内に２個以上のベンゾオキサジン環を有することが好ましい。
【００３７】
ベンゾオキサジン化合物としては、例えば、式（５）：
【００３８】
【化８】
0006656870.tif 000009
【００３９】
（式中、Ｒ４は、Ｃ１〜６のアルキレン基、酸素原子（−Ｏ−）、−ＣＯ−、式：−Ｓ（Ｏ）ｐ−（式中、ｐは０、１又は２を示す。）で示される基、式（７）：
【００４０】
【化９】
0006656870.tif 000010
【００４１】
で示される基、又は式（８）：
【００４２】
【化１０】
0006656870.tif 000011
【００４３】
で示される基であり、Ｒ５は、置換基を有していてもよいアリール基である。）
で表される化合物、或いは、式（６）：
【００４４】
【化１１】
0006656870.tif 000012
【００４５】
（式中、Ｒ６は、Ｃ１〜６のアルキレン基、酸素原子（−Ｏ−）、−ＣＯ−、式：−Ｓ（Ｏ）ｑ−（式中、ｑは０、１又は２を示す。）で示される基、又は式（９）：
【００４６】
【化１２】
0006656870.tif 000013
【００４７】
で示される基であり、Ｒ７は、水素原子、又は置換基を有していてもよいＣ１〜６のアルキル基である。）
で表される化合物等が挙げられる。
【００４８】
式（５）において、Ｒ４で示されるＣ１〜６のアルキレン基は、直鎖又は分岐鎖状のアルキレン基であり、例えば、メチレン基、メチルメチレン基、エチルメチレン基、ジメチルメチレン基、ジエチルメチレン基、ジメチレン基（−ＣＨ２ＣＨ２−）、トリメチレン基（−ＣＨ２ＣＨ２ＣＨ２−）、テトラメチレン基、ペンタメチレン基、ヘキサメチレン基等が挙げられる。好ましくは、メチレン基、ジメチルメチレン基等のＣ１〜３のアルキレン基である。
【００４９】
Ｒ５で示される置換基を有していてもよいアリール基のアリール基としては、単環、二環又は三環のアリール基が挙げられ、例えば、フェニル基、トルイル基、キシリル基、ナフチル基、アントリル基、フェナントリル基等が挙げられ、好ましくはフェニル基である。アリール基の置換基としては、例えば、アルキル基（例えば、メチル基、エチル基、ｎ−プロピル基等のＣ１〜４のアルキル基等）、アルコキシ基（例えば、メトキシ基、エトキシ基、ｎ−プロポキシ基等のＣ１〜４のアルコキシ基等）、アルケニル基（例えば、ビニル基、アリル基、クロチル基等のＣ２〜６のアルケニル基等）等が挙げられる。該アリール基は、１〜３個の該置換基を有していてもよい。
【００５０】
ｐは０、１又は２であり、好ましくは０又は２である。
【００５１】
式（５）において、Ｒ４がメチレン基、ジメチルメチレン基、酸素原子、−Ｓ−で示される基、式（７）で示される基、又は式（８）で示される基であり、Ｒ５がフェニル基であるものが好ましい。
【００５２】
式（６）において、Ｒ６で示されるＣ１〜６のアルキレン基は、直鎖又は分岐鎖状のアルキレン基であり、例えば、メチレン基、メチルメチレン基、エチルメチレン基、ジメチルメチレン基、ジエチルメチレン基、ジメチレン基（−ＣＨ２ＣＨ２−）、トリメチレン基（−ＣＨ２ＣＨ２ＣＨ２−）、テトラメチレン基、ペンタメチレン基、ヘキサメチレン基、等が挙げられる。好ましくは、メチレン基、ジメチルメチレン基等のＣ１〜３のアルキレン基である。
【００５３】
ｑは０、１又は２であり、好ましくは０又は２である。
【００５４】
Ｒ７で示される置換基を有していてもよいＣ１〜６のアルキル基のＣ１〜６のアルキル基としては、直鎖又は分岐鎖状のアルキル基であり、例えば、メチル基、エチル基、ｎ−プロピル基、イソプロピル基、ｎ−ブチル基、イソブチル基、ｔｅｒｔ−ブチル基、ｎ−ペンチル基等が挙げられる。好ましくは、メチル基、エチル基、イソプロピル基、又はｔｅｒｔ−ブチル基等のＣ１〜４アルキル基である。Ｃ１〜６のアルキル基の置換基としては、例えば、アルコキシ基（例えば、メトキシ基、エトキシ基、ｎ−プロポキシ基等のＣ１〜４のアルコキシ基等）、アルケニル基（例えば、ビニル基、アリル基、クロチル基等のＣ２〜６のアルケニル基等）、ハロゲン原子（例えば、フッ素原子、塩素原子、臭素原子等）等が挙げられる。該Ｃ１〜６のアルキル基は、１〜３個の該置換基を有していてもよい。
【００５５】
式（６）において、Ｒ６がメチレン基、ジメチルメチレン基、又は酸素原子であり、Ｒ７が水素原子であるものが好ましい。
【００５６】
上記式（５）及び式（６）で表される化合物は、公知の方法、例えば、特許文献１及び２、特開２０１０−２５４８９５号公報、国際公開第２０１２／０５７２９８号パンフレット等の記載に基づいて又は準じて製造することができる。
【００５７】
上記式（５）で表される化合物は、一般に、ビスフェノール化合物とアミン化合物との反応によって製造することができ、その典型例として、ビスフェノールＡ型ベンゾオキサジン化合物、ビスフェノールＦ型ベンゾオキサジン化合物、チオジフェノール型ベンゾオキサジン化合物、フェノールフタレイン型ベンゾオキサジン化合物、ジシクロペンタジエン型ベンゾオキサジン化合物等が挙げられる。
【００５８】
上記式（６）で表される化合物は、一般に、フェニルジアミン化合物とフェノール化合物との反応によって製造することができ、その典型例としてジアミノジフェニルメタン型ベンゾオキサジン化合物等が挙げられる。
【００５９】
本発明で用いるベンゾオキサジン樹脂としては、入手性の観点から、上記のベンゾオキサジン化合物及び／又はその開環重合体であることが好ましい。即ち、ビスフェノールＡ型ベンゾオキサジン化合物、ビスフェノールＦ型ベンゾオキサジン化合物、チオジフェノール型ベンゾオキサジン化合物、フェノールフタレイン型ベンゾオキサジン化合物、ジシクロペンタジエン型ベンゾオキサジン化合物を好適に用いることができる。
【００６０】
本発明で用いるベンゾオキサジン樹脂組成物は、式（１）で表される化合物（エポキシ樹脂）を含有する。式（１）において、Ｒ１は同一又は異なって、Ｃ１〜１８のアルキル基、Ｃ２〜９のアルケニル基、シクロアルキル基、アリール基又はアラルキル基であり、これらの基は、一部の炭素原子が、酸素原子及び窒素原子からなる群より選ばれる少なくとも１種の原子で置換されていてもよい。当該一部の炭素原子は、ケイ素原子に直接結合していない炭素原子であることが好ましい。
【００６１】
Ｒ１で示されるＣ１〜１８のアルキル基としては、直鎖又は分岐鎖状のアルキル基であり、例えば、メチル基、エチル基、ｎ−プロピル基、イソプロピル基、ｎ−ブチル基、イソブチル基、ｔｅｒｔ−ブチル基、ｎ−ペンチル基、ネオペンチル基、ｔｅｒｔ−ペンチル基、ｎ−ヘキシル基、ｎ−ヘプチル基、２，２，４−トリメチルペンチル基、ｎ−オクチル基、イソオクチル基、ｎ−ノニル基、ｎ−デシル基、ｎ−ドデシル基等が挙げられる。好ましくはＣ１〜１０のアルキル基であり、より好ましくはＣ１〜６のアルキル基であり、さらに好ましくはＣ１〜３のアルキル基であり、特に好ましくはメチル基である。
【００６２】
Ｒ１で示されるＣ２〜９のアルケニル基としては、直鎖又は分岐鎖状のアルケニル基であり、例えば、ビニル基、アリル基、２−プロペニル基、ブテニル基、ペンテニル基、ヘキセニル基、ヘプテニル基、オクテニル基、ノネニル基等が挙げられる。好ましくはＣ２〜４のアルケニル基である。
【００６３】
Ｒ１で示されるシクロアルキル基としては、３〜８員環のシクロアルキル基が挙げられ、例えば、シクロペンチル基、シクロヘキシル基、シクロヘプチル基、メチルシクロヘキシル基等が挙げられる。
【００６４】
Ｒ１で示されるアリール基としては、単環又は二環のアリール基が挙げられ、例えば、フェニル基、トリル基、キシリル基、エチルフェニル基、ナフチル基等が挙げられる。中でも、フェニル基が好ましい。
【００６５】
Ｒ１で示されるアラルキル基としては、アリール基（特にフェニル基）で置換されたＣ１〜４アルキル基が挙げられ、例えば、ベンジル基、α−フェネチル基、β−フェネチル基、β−メチルフェネチル基等が挙げられる。
【００６６】
Ｒ１として、好ましくはＣ１〜３のアルキル基であり、より好ましくはメチル基である。
【００６７】
式（１）において、Ｒ３は同一又は異なって、Ｃ１〜１８のアルキル基、Ｃ２〜９のアルケニル基、シクロアルキル基、アリール基又はアラルキル基であり、これらの基は、一部の炭素原子が、酸素原子及び窒素原子からなる群より選ばれる少なくとも１種の原子で置換されていてもよい。Ｒ３がオキシラン環と直接結合する場合、当該一部の炭素原子は、オキシラン環に直接結合していない炭素原子であることが好ましい。
【００６８】
Ｒ３で示されるＣ１〜１８のアルキル基、Ｃ２〜９のアルケニル基、シクロアルキル基、アリール基及びアラルキル基はそれぞれ、上記Ｒ１で示される対応する置換基と同様のものが挙げられる。
【００６９】
Ｒ３として、好ましくはＣ１〜３のアルキル基であり、より好ましくはメチル基である。
【００７０】
式（１）において、ｎは同一又は異なって、０〜３の整数である。好ましくは、０又は１であり、より好ましくは０である。
【００７１】
式（１）において、Ｒ２は同一又は異なって、Ｃ１〜１８のアルキレン基であり、直鎖又は分岐鎖状のアルキレン基であり、例えば、メチレン基、メチルメチレン基、エチルメチレン基、ジメチルメチレン基、ジエチルメチレン基、ジメチレン基（−ＣＨ２ＣＨ２−）、トリメチレン基（−ＣＨ２ＣＨ２ＣＨ２−）、テトラメチレン基、ペンタメチレン基、ヘキサメチレン基、ヘプタメチレン基、オクタメチレン基、ノナメチレン基、デカメチレン基、ウンデカメチレン基、ドデカメチレン基、トリデカメチレン基等が挙げられる。好ましくはＣ２〜１０のアルキレン基であり、より好ましくはＣ２〜４のアルキレン基であり、さらに好ましくはＣ２又は３のアルキレン基（特にジメチレン基又はトリメチレン基）であり、特に好ましくはＣ２のアルキレン基（特にジメチレン基）である。
【００７２】
このＣ１〜１８のアルキレン基は、ケイ素原子に直接結合した炭素原子を除く一部の炭素原子が、酸素原子及び窒素原子からなる群より選ばれる少なくとも１種の原子で置換されていてもよい。当該一部の炭素原子は、Ｒ２がオキシラン環と直接結合する場合、オキシラン環に直接結合していない炭素原子であることが好ましい。
【００７３】
式（１）において、Ｘで示される炭化水素環から２個の水素原子を除いて得られる２価の基の「炭化水素環」としては、単環若しくは多環（特に２又は３環）の脂肪族炭化水素環又は単環若しくは多環の芳香族炭化水素環が挙げられる。例えば、シクロペンタン環、シクロヘキサン環、テトラリン環、デカヒドロナフタレン環、１，２，３，４，５，６，７，８−オクタヒドロナフタレン環、ノルボルネン環、アダマンタン環、ベンゼン環、トルエン環、キシレン環、ナフタレン環、フェナントレン環、アントラセン環、ピレン環、トリフェニレン環等が挙げられる。好ましくはシクロヘキサン環、ベンゼン環である。Ｘで示される２価の基として、好ましくはシクロヘキサン−１，４−ジイル基、１，４−フェニレン基が挙げられ、より好ましくは１，４−フェニレン基である。
【００７４】
式（２）において、Ｙで示されるＣ１〜６のアルキレン基としては、鎖状又は分岐鎖状のアルキレン基であり、例えば、メチレン基、メチルメチレン基、エチルメチレン基、ジメチルメチレン基、ジエチルメチレン基、ジメチレン基（−ＣＨ２ＣＨ２−）、トリメチレン基（−ＣＨ２ＣＨ２ＣＨ２−）等が挙げられる。
【００７５】
式（２）において、ｍは０、１又は２であり、好ましくは０又は２である。
Ｙは好ましくは、結合手、酸素原子、メチレン基、ジメチルメチレン基、−Ｓ−、−ＳＯ２−であり、より好ましくは、結合手、ジメチルメチレン基、酸素原子、−ＳＯ２−である。
【００７６】
式（２）で表される２価の基のうち好ましくは、式（２ａ）：
【００７７】
【化１３】
0006656870.tif 000014
【００７８】
（式中、Ｙは前記に同じ。）
で表される基である。
【００７９】
式（２ａ）において、Ｙが結合手、ジメチルメチレン基、酸素原子、−ＳＯ２−であるものが好ましい。
【００８０】
上記式（１）で表されるエポキシ樹脂のうち好ましくは、式（１ａ）：
【００８１】
【化１４】
0006656870.tif 000015
【００８２】
（式中、各記号は前記に同じ。）
で表される化合物である。
【００８３】
式（１ａ）において、Ｒ１がいずれもＣ１〜３アルキル基（特にメチル基）であり、ｎが共に０であり、Ｒ２が共にジメチレン基であり、Ｘが１，４−フェニレン基であるものが好ましい。
【００８４】
式（１）で表されるエポキシ樹脂（式（１ａ）で表されるエポキシ樹脂を包含する）は、公知の方法、例えば、特開２０１２−１６６８号公報、及び英国特許第１２３９６０号公報等の記載に基づいて又は準じて製造することができる。具体例の１つとして、次の反応式により製造することができる。
【００８５】
【化１５】
0006656870.tif 000016
【００８６】
（式中、Ｒ２Ａは、Ｃ１〜１８のアルキリデン基又はＣ２〜１８のアルケニル基であり、他の記号は前記に同じ。）
Ｒ２Ａで示されるＣ１〜１８のアルキリデン基としては、直鎖又は分岐鎖状のアルキリデン基であり、例えば、メチリデン基、プロピリデン基、イソプロピリデン基、ブチリデン基、イソブチリデン基、ｓｅｃ−ブチリデン基、ペンチリデン基、イソペンチリデン基、オクチリデン基、イソオクチリデン基等が挙げられる。好ましくはＣ１〜１０のアルキリデン基であり、より好ましくはＣ１〜４のアルキリデン基であり、さらに好ましくはＣ１〜３のアルキリデン基であり、特に好ましくはメチリデン基又はエチリデン基である。
【００８７】
Ｒ２Ａで示されるＣ２〜１８のアルケニル基としては、直鎖又は分岐鎖状のアルケニル基であり、例えば、ビニル基、アリル基、プロペニル基、ブテニル基、ペンテニル基、ヘキセニル基、ヘプテニル基、オクテニル基、ノルボルネニル基、シクロヘキセニル基等が挙げられる。好ましくはＣ２〜１０のアルケニル基であり、より好ましくはＣ２〜４のアルケニル基であり、さらに好ましくはＣ２又は３のアルケニル基であり、特に好ましくはビニル基又はアリル基である。
【００８８】
式（３）で表される化合物と式（４）で表される化合物をヒドロシリル化反応させて製造することができる。ヒドロシリル化反応は、通常、触媒の存在下、溶媒の存在下又は非存在下で実施することができる。
【００８９】
ヒドロシリル化反応に用いられる触媒は、公知の触媒でよく、例えば、白金カーボン、塩化白金酸、白金のオレフィン錯体、白金のアルケニルシロキサン錯体、白金のカルボニル錯体等の白金系触媒；トリス(トリフェニルフォスフィン)ロジウム等のロジウム系触媒；ビス(シクロオクタジエニル)ジクロロイリジウム等のイリジウム系触媒が挙げられる。上記の触媒は溶媒和物（例えば、水和物、アルコール和物等）の形態であってもよく、また使用にあたり触媒をアルコール（例えば、エタノール等）に溶解して溶液の形態で用いることもできる。
【００９０】
触媒の使用量は、触媒としての有効量でよく特に限定されないが、通常、上記式（３）で表される化合物と式（４）で表される化合物の合計量１００質量部に対して ０．００００１〜２０質量部、好ましくは０．０００５〜５質量部である。
【００９１】
前記ヒドロシリル化反応は溶媒を用いなくても進行するが、溶媒を用いることにより穏和な条件で反応を行うことができる。溶媒としては、例えば、トルエン、キシレンなどの芳香族炭化水素溶媒；ヘキサン、オクタンなどの脂肪族炭化水素溶媒；テトラヒドロフラン、ジオキサンなどのエーテル系溶媒；エタノール、イソプロパノールなどのアルコール系溶媒などが挙げられ、これらは単独であるいは２種以上組み合わせてもよい。
【００９２】
式（４）で表される化合物の使用量は、式（３）で表される化合物中のＳｉ−Ｈ基１モルに対して、通常、０．５〜２モル、好ましくは０．６〜１．５モル、さらに好ましくは０．８〜１．２モルである。
【００９３】
反応温度は２０℃〜１５０℃、好ましくは５０℃〜１２０℃であり、反応時間は１時間〜２４時間程度である。
【００９４】
反応終了後、反応液から溶媒を留去するなどして、式（１）で表される化合物を得ることができる。
【００９５】
式（１）で表される化合物の配合量は、ベンゾオキサジン樹脂１００質量部に対して、通常、５〜５００質量部、好ましくは１０〜２００質量部、より好ましくは１５〜１５０質量部、特に好ましくは２０〜１００質量部である。
【００９６】
本発明のベンゾオキサジン樹脂組成物は、必要に応じて、ベンゾオキサジン樹脂及び式（１）で表される化合物以外のその他の樹脂を含有してもよい。上記その他の樹脂としては、例えば、エポキシ樹脂、ユリア樹脂、メラミン樹脂、不飽和ポリエステル、ビニルエステル樹脂、ジアリルフタレート樹脂、ポリウレタン、ケイ素樹脂、ポリイミド、塩化ビニル樹脂、塩化ビニリデン樹脂、酢酸ビニル樹脂、ポリスチレン、メタクリル樹脂、ポリエチレン、ポリプロピレン、フッ素樹脂、ポリアミド、ポリアセタール、ポリカーボネート、ポリエステル、ポリフェニレンエーテル、ポリフェニレンスルフィド、ポリアリレート、ポリスルホン、ポリエーテルスルホン、ポリエーテルエーテルケトン、液晶性ポリマー等が挙げられる。
【００９７】
本発明のベンゾオキサジン樹脂組成物は、更に硬化促進剤を含有していてもよい。これにより、硬化物の耐熱性、金属への接着性、耐薬品性等を更に向上させることができる。硬化促進剤としては、特に限定されないが、例えば、アミン系硬化促進剤、グアニジン系硬化促進剤、イミダゾール系硬化促進剤、ホスホニウム系硬化促進剤、金属系硬化促進剤等が挙げられる。これらは１種又は２種以上組み合わせて使用してもよい。
【００９８】
前記硬化促進剤の配合量は特に限定されないが、硬化物の耐熱性、金属への接着性等がより優れたベンゾオキサジン樹脂組成物が得られることから、ベンゾオキサジン樹脂及び式（１）で表される化合物の合計量１００質量部に対して、好ましくは０．１〜５．０質量部であり、より好ましくは０．５〜２質量部である。
【００９９】
本発明のベンゾオキサジン樹脂組成物は、本発明の目的や効果を損なわない範囲で、必要に応じて添加剤を含有してもよい。前記添加剤としては、例えば、無機フィラー、繊維状強化剤、エラストマー成分、酸化防止剤、無機蛍光体、滑剤、紫外線吸収剤、熱光安定剤、分散剤、帯電防止剤、重合禁止剤、消泡剤、硬化促進剤、溶剤、老化防止剤、ラジカル禁止剤、接着性改良剤、難燃剤、界面活性剤、保存安定性改良剤、オゾン老化防止剤、増粘剤、可塑剤、放射線遮断剤、核剤、カップリング剤、導電性付与剤、リン系過酸化物分解剤、顔料、金属不活性化剤、物性調整剤等が挙げられる。
【０１００】
本発明のベンゾオキサジン樹脂組成物は、ベンゾオキサジン樹脂、及び式（１）で表される化合物、さらに必要に応じて他の成分を混合することにより製造することができる。混合方法は、均一に混合できる方法であれば特に限定はない。
【０１０１】
本発明のベンゾオキサジン樹脂組成物を硬化することにより硬化物を得ることができる。硬化の方法は、特に限定されず、例えば、該組成物を加熱硬化することで実施できる。また、ベンゾオキサジン樹脂組成物を溶剤（例えば、トルエン、アセトン等）に溶解させてワニスを調製し、該ワニスを基材（例えば、銅箔、アルミ箔、ポリイミドフィルム等）上に塗布し加熱することによりフィルム状の硬化物を得ることができる。また、該ワニスを、繊維状強化剤（ガラス繊維、カーボン線維等）の基材に含浸させて乾燥したプリプレグを、加熱加圧してシート状の硬化物にすることもできる。硬化温度は、通常１２０〜２５０℃であり、硬化時間は、通常１〜１２時間である。
【０１０２】
本発明のベンゾオキサジン樹脂組成物は、硬化後の硬化物が優れた耐熱性及び接着性を有することから、例えば、半導体封止体、液状封止材、ポッティング材、シール材、プリント基板材料、複合材料等の用途に好適に用いることができる。また、本発明には、当該ベンゾオキサジン樹脂組成物又はその硬化物が用いられた半導体封止体、液状封止材、ポッティング材、シール材、プリント基板材料、及び複合材も包含される。
【実施例】
【０１０３】
以下に実施例を掲げて本発明を更に詳しく説明するが、本発明はこれら実施例のみに限定されない。
【０１０４】
製造例１（式（１）で表されるケイ素含有化合物の製造）
攪拌機、温度計及び冷却器を備え付けた５００ｍＬ容の四つ口フラスコに、窒素雰囲気下で、ビニルシクロヘキセンオキシド２５ｇ、ヘキサクロロ白金酸六水和物の２ｗｔ％エタノール溶液０．２５ｇ、トルエン２５０ｇを仕込み、７０℃まで昇温させた後、１，４−ビス（ジメチルシリル）ベンゼン２０ｇをゆっくりと滴下し、その後、９０℃で４時間攪拌した。トルエンを濃縮後、微黄色液体（ケイ素含有化合物：１，４−ジ［２−（３，４−エポキシシクロヘキシルエチル）ジメチルシリル］ベンゼン）４２ｇを取得した。
【０１０５】
実施例１〜４、比較例１〜２
表１に記載した配合量の各成分を均一に加温混合し、その後、充分に脱気することでベンゾオキサジン樹脂組成物を調製した。
【０１０６】
表１中の各成分は以下の通りである。
・ベンゾオキサジン樹脂：フェノール−ジアミノジフェニルメタン型（Ｐ−ｄ型）ベンゾオキサジン樹脂（四国化成（株）製）
・ビスフェノールＡ型エポキシ樹脂：ＪＥＲ８２８（三菱化学（株）製）
【０１０７】
（１）アルミニウムＡに対する引張せん断接着強度
実施例１〜４及び比較例１〜２で得られた各ベンゾオキサジン樹脂組成物を、接着部が１２．５×２５ｍｍの長方形になるようにアルミニウムＡ：アルミニウム板（ＪＩＳ  Ｈ４０００、Ａ１０５０Ｐ）（サイズ２×２５×１００ｍｍ）に塗布し、もう一枚のアルミニウム板を貼り合わせ、１８０℃で２時間、２００℃で３時間加熱して硬化させ、引張せん断接着試験片とした。
【０１０８】
得られた接着試験片について、引張試験機（ＡＧＳ−Ｘ、島津製作所（株）製）を用いて、つかみ具間距離１００ｍｍ、試験速度５ｍｍ／ｍｉｎの条件で引張せん断接着試験を行い、最大破断強度の測定値と接着面積から、引張せん断接着強度を算出した。
【０１０９】
（２）アルミニウムＢに対する引張せん断接着強度
実施例１〜４及び比較例１〜２で得られた各ベンゾオキサジン樹脂組成物を、接着部が１２．５×２５ｍｍの長方形になるようにアルミニウムＢ：アルミニウム板（ＪＩＳ  Ｈ４０００、Ａ５０５２Ｐ）（サイズ２×２５×１００ｍｍ）に塗布し、もう一枚のアルミニウム板を貼り合わせ、１８０℃で２時間、２００℃で３時間加熱して硬化させ、引張せん断接着試験片とした。
【０１１０】
得られた接着試験片について、引張試験機（ＡＧＳ−Ｘ、島津製作所（株）製）を用いて、つかみ具間距離１００ｍｍ、試験速度５ｍｍ／ｍｉｎの条件で引張せん断接着試験を行い、最大破断強度の測定値と接着面積から、引張せん断接着強度を算出した。
【０１１１】
（３）銅に対する引張せん断接着強度
実施例１〜４及び比較例１〜２で得られた各ベンゾオキサジン樹脂組成物を、接着部が１２．５×２５ｍｍの長方形になるように無酸素銅板（ＪＩＳ  Ｈ３１００、１０２０Ｐ）（サイズ２×２５×１００ｍｍ）に塗布し、もう一枚の無酸素銅板を貼り合わせ、１８０℃で２時間、２００℃で３時間加熱して硬化させ、引張せん断接着試験片とした。
【０１１２】
得られた接着試験片について、引張試験機（ＡＧＳ−Ｘ、島津製作所（株）製）を用いて、つかみ具間距離１００ｍｍ、試験速度５ｍｍ／ｍｉｎの条件で引張せん断接着試験を行い、最大破断強度の測定値と接着面積から、引張せん断接着強度を算出した。
【０１１３】
（４）電気特性（誘電特性）
実施例１〜４及び比較例１〜２で得られた各ベンゾオキサジン樹脂組成物を樹脂製モールド（厚さ２ｍｍ）に流し込み、１００℃で１時間、１２０℃で２時間、１５０℃で２時間加熱して硬化させ、誘電率測定用試験片とした。
【０１１４】
得られた試験片について、誘電率測定装置（インピーダンスアナライザー、アジレント（株）製）を用いて、ＰＴＦＥで校正した後、比誘電率（１ＧＨｚ）及び誘電正接（１ＧＨｚ）を測定した。その結果を表１に示す。
【０１１５】
（５）ガラス転移温度
実施例１〜４及び比較例１〜２で得られた各ベンゾオキサジン樹脂組成物を樹脂製モールドに流し込み、１８０℃で２時間、２００℃で３時間加熱して硬化させ、ガラス転移温度測定用試験片としたとした。
【０１１６】
得られた試験片について、熱機械分析装置（ＳＳＣ５２００、エスアイアイ・ナノテクノロジー社製、ＳＳＣ５２００）を用いて、圧縮モード、荷重５０ｍＮ、５℃／ｍｉｎで、ガラス転移温度を測定した。
【０１１７】
【表１】
0006656870.tif 000017
【０１１８】
実施例１〜４に記載の式（１）で表されるケイ素含有化合物を含むベンゾオキサジン樹脂組成物は、金属に対する優れた接着性及び高耐熱性を有している。さらに、低誘電率、低誘電正接であり優れた誘電特性を有している。
【０１１９】
一方で、ベンゾオキサジン樹脂のみの場合（比較例１）は、接着強度及び耐熱性に劣っている。また、ケイ素含有化合物に代えて、ビスフェノールＡ型エポキシ樹脂を含むベンゾオキサジン樹脂組成物（比較例２）は、接着強度及び電気特性の点で劣っている。